(57)【要約】【課題】透明性、耐薬品性、帯電防止性および色調安定性に優れた熱可塑性樹脂組成物を提供する。【解決手段】ゴム質重合体に、ビニル系単量体をグラフトさせたグラフト共重合体（Ａ）と、ビニル系（共）重合体（Ｂ）からなる熱可塑性樹脂に対し、ポリアミド樹脂、ポリアミドエラストマーおよび官能基を有する変性ビニル系共重合体を添加してなる熱可塑性樹脂組成物。【選択図】なし【特許請求の範囲】
【請求項１】
ゴム質重合体（ａ）に対し、芳香族ビニル系単量体（ｂ）、シアン化ビニル系単量体（ｃ）、不飽和カルボン酸アルキルエステル系単量体（ｄ）、および共重合可能なその他のビニル系単量体（ｅ）から選ばれた１種以上の単量体をグラフト共重合せしめたグラフト共重合体（Ａ）と、芳香族ビニル系単量体（ｂ）、シアン化ビニル系単量体（ｃ）、不飽和カルボン酸アルキルエステル系単量体（ｄ）、および共重合可能なその他のビニル系単量体（ｅ）から選ばれた１種以上の単量体からなるビニル系重合体（Ｂ）とを、重量比で（Ａ）：（Ｂ）＝１０：９０〜６０：４０の割合で含む熱可塑性樹脂（I)１００重量部に対し、ポリアミド樹脂（II）１〜２７重量部とポリアミドエラストマー（III）３〜２９重量部（ただし、（II）と（III）を合わせて４〜３０重量部）、およびさらにカルボキシル基、エポキシ基、アミノ基およびアミド基よりからなる群から選ばれた少なくとも一種類以上の官能基を有する変性ビニル系共重合体（IV）０．１〜１５重量部を添加してなる熱可塑性樹脂組成物。
【請求項２】
東洋精機（株）製直読ヘイズメーターを使用して測定した角板（厚さ３ｍｍ）のヘイズ値が３０％以下である請求項１に記載の熱可塑性樹脂組成物。
【請求項３】
前記ゴム質重合体（ａ）の重量平均粒子径が０．１〜０．５μｍであり、かつ、グラフト共重合体（Ａ）を構成するゴム質重合体（ａ）と単量体との重量比が２０：８０〜８０：２０の割合である請求項１または２に記載の熱可塑性樹脂組成物。
【請求項４】
前記グラフト共重合体（Ａ）を構成する単量体が、芳香族ビニル系単量体（ｂ）５〜５０重量％、シアン化ビニル系単量体（ｃ）０〜５０重量％、不飽和カルボン酸アルキルエステル系単量体（ｄ）３０〜８０重量％、および共重合可能なその他のビニル系単量体（ｅ）０〜６０重量％からなるものである請求項１〜３のいずれか１項に記載の熱可塑性樹脂組成物。
【請求項５】
前記ビニル系重合体（Ｂ）を構成する単量体が、芳香族ビニル系単量体（ｂ）５〜５０重量％、シアン化ビニル系単量体（ｃ）０〜５０重量％、不飽和カルボン酸アルキルエステル系単量体（ｄ）３０〜８０重量％、および共重合可能なその他のビニル系単量体（ｅ）０〜６０重量％からなるものである請求項１〜４のいずれか１項に記載の熱可塑性樹脂組成物。
【請求項６】
前記ポリアミド樹脂（II）が共重合ポリアミドである請求項１〜５のいずれか１項に記載の熱可塑性樹脂組成物。
【請求項７】
前記ポリアミドエラストマー（III)が、ポリエーテルエステルアミドである請求項１〜６のいずれか１項に記載の熱可塑性樹脂組成物。
【請求項８】
前記変性ビニル系共重合体（IV）が、少なくとも芳香族ビニル、シアン化ビニルおよびメタクリル酸とが共重合されてなる共重合体である請求項１〜７のいずれか１項に記載の熱可塑性樹脂組成物。
【請求項９】
請求項１〜８のいずれか１項に記載の熱可塑性樹脂組成物からなる成形品。
【発明の詳細な説明】
【技術分野】
【０００１】
本発明は、透明性、耐薬品、帯電防止性および色調安定性に優れた熱可塑性樹脂組成物およびそれからなる成形品に関するものである。
【背景技術】
【０００２】
ジエン系ゴム等のゴム質重合体にアクリロニトリル、メタアクリロニトリル等のシアン化ビニルやスチレン、α−メチルスチレン等の芳香族ビニルに代表されるビニル系単量体をグラフト共重合して得られる透明性を有する熱可塑性樹脂組成物は、耐衝撃性、成形性、外観、透明性等に優れており、これらの特性を活かしてＯＡ機器、家電製品、一般雑貨等の用途に幅広く利用されている。しかし、このような透明性を有する熱可塑性樹脂組成物は、有機溶媒などの薬品類や洗剤等の溶剤に対する耐性が低いことに起因して、使用される用途が制限されているのが実状である。
【０００３】
これら透明性を有する熱可塑性樹脂組成物の耐薬品性を改善するための手段としては、シアン化ビニル化合物の含有割合を高めることが一般的に知られており、いわゆる高ニトリル含有熱可塑性樹脂組成物が種々提案されている。例えば、耐薬品性の向上という点では、グラフト共重合体のグラフト率を規定した樹脂組成物（例えば、特許文献１および特許文献２参照）、およびマトリックス成分にメタクリル酸エステルを必須成分とした高ニトリル含有熱可塑性樹脂組成物（例えば、特許文献３参照）等が知られている。また、ポリマーブレンド手法を用いた組成物についても、種々提案されており、それなりの耐薬品性の向上効果が認められている。
【０００４】
しかしながら、上述した従来の高ニトリル含有熱可塑性樹脂組成物においては、芳香族ビニル化合物とシアン化ビニル化合物との反応速度が異なるため、均一な組成のポリマーを得ることが困難であった。そのため、これらの化合物の共重合体は、成形加工品の色調が黄色に着色しやすく、品質を低下せしめるという問題が生じていた。また、ポリマーブレンドについては、透明性が損なわれるという問題が生じていた。したがって、透明性、耐薬品性及び色調安定性に優れたゴム含有スチレン系熱可塑性樹脂組成物は得られていないというのが現状であった。
【特許文献１】特開平４−２５８６１９号公報
【特許文献２】特開平５−  ７８４２８号公報
【特許文献３】特開平４−１２６７５６号公報
【発明の開示】
【発明が解決しようとする課題】
【０００５】
本発明の目的は、上記した従来技術の欠点を解消し、透明性、耐薬品性、帯電防止性および色調安定性に優れた熱可塑性樹脂組成物およびそれからなる成形品を提供することにある。
【課題を解決するための手段】
【０００６】
本発明者らは、上記課題を解決すべく鋭意検討した結果、ゴム含有スチレン系熱可塑性樹脂組成物に、特定のポリアミド樹脂、ポリアミドエラストマーおよび変性ビニル系共重合体のそれぞれ特定量を配合することにより、上記目的が効率的に達成されることを見出し本発明に到達した。
【０００７】
すなわち、上記目的を達成するために本発明によれば、ゴム質重合体（ａ）に対し、芳香族ビニル系単量体（ｂ）、シアン化ビニル系単量体（ｃ）、不飽和カルボン酸アルキルエステル系単量体（ｄ）、および共重合可能なその他のビニル系単量体（ｅ）から選ばれた１種以上の単量体をグラフト共重合せしめたグラフト共重合体（Ａ）と、芳香族ビニル系単量体（ｂ）、シアン化ビニル系単量体（ｃ）、不飽和カルボン酸アルキルエステル系単量体（ｄ）、および共重合可能なその他のビニル系単量体（ｅ）から選ばれた１種以上の単量体からなるビニル系重合体（Ｂ）とを、重量比で（Ａ）：（Ｂ）＝１０：９０〜６０：４０の割合で含む熱可塑性樹脂（I)１００重量部に対し、ポリアミド樹脂（II）１〜２７重量部とポリアミドエラストマー（III）３〜２９重量部（ただし、（II）と（III）を合わせて４〜３０重量部）、およびさらにカルボキシル基、エポキシ基、アミノ基およびアミド基よりからなる群から選ばれた少なくとも一種類以上の官能基を有する変性ビニル系共重合体（IV)０．１〜１５重量部を添加してなる熱可塑性樹脂組成物が提供される。
【０００８】
なお、本発明の熱可塑性樹脂組成物においては、
東洋精機（株）製直読ヘイズメーターを使用して測定した角板（厚さ３ｍｍ）のヘイズ値が３０％以下であること、
前記ゴム質重合体（ａ）の重量平均粒子径が０．１〜０．５μｍであり、かつ、グラフト共重合体（Ａ）を構成するゴム質重合体（ａ）と単量体との重量比が２０：８０〜８０：２０の割合であること、
前記グラフト共重合体（Ａ）を構成する単量体が、芳香族ビニル系単量体（ｂ）５〜５０重量％、シアン化ビニル系単量体（ｃ）０〜５０重量％、不飽和カルボン酸アルキルエステル系単量体（ｄ）３０〜８０重量％、および共重合可能なその他のビニル系単量体（ｅ）０〜６０重量％からなるものであること、
前記ビニル系重合体（Ｂ）を構成する単量体が、芳香族ビニル系単量体（ｂ）５〜５０重量％、シアン化ビニル系単量体（ｃ）０〜５０重量％、不飽和カルボン酸アルキルエステル系単量体（ｄ）３０〜８０重量％、および共重合可能なその他のビニル系単量体（ｅ）０〜６０重量％からなるものであること、
前記ポリアミド樹脂（II）が共重合ポリアミドであること、
前記ポリアミドエラストマー（III）が、ポリエーテルエステルアミドであること、および
前記変性ビニル系共重合体（IV）が、少なくとも芳香族ビニル、シアン化ビニルおよびメタクリル酸とが共重合されてなる共重合体であること
が、いずれも好ましい形態であり、これらの場合にはさらに優れた効果の取得が期待できる。
【０００９】
また、本発明の成形品は、上記の熱可塑性樹脂組成物からなることを特徴とする。
【発明の効果】
【００１０】
本発明によれば、以下に説明するとおり、耐薬品性、帯電防止性および色調安定性に優れた実質的に透明性を有する熱可塑性樹脂組成物およびそれからなる成形品を得ることができる。
【発明を実施するための最良の形態】
【００１１】
以下、本発明を具体的に説明する。
【００１２】
本発明におけるグラフト共重合体（Ａ）に用いられるゴム質重合体（ａ）には特に制限はないが、ジエン系ゴム、アクリル系ゴム、エチレン系ゴム等が使用できる。具体例として、ポリブタジエン、ポリ（ブタジエン−スチレン）、ポリ（ブタジエン−アクリロニトリル）、ポリイソプレン、ポリ（ブタジエン−アクリル酸ブチル）、ポリ（ブタジエン−メタクリル酸メチル）、ポリ（アクリル酸ブチル−メタクリル酸メチル）、ポリ（ブタジエン−アクリル酸エチル）、エチレン−プロピレンラバー、エチレン−プロピレン−ジエンラバー、ポリ（エチレン−イソプレン）、およびポリ（エチレン−アクリル酸メチル）等が挙げられる。これらのゴム質重合体（ａ）は、１種または２種以上の混合物で使用される。これらのゴム質重合体（ａ）のなかでも、ポリブタジエン、ポリ（ブタジエン−スチレン）、ポリ（ブタジエン−アクリロニトリル）、およびエチレン−プロピレンラバーが、いずれも耐衝撃性の点で好ましく用いられる。
【００１３】
本発明におけるグラフト共重合体（Ａ）を構成するゴム質重合体（ａ）の重量平均粒子径には特に制限はないが、０．１〜０．５μｍが好ましく、さらに好ましくは０．１５〜０．４μｍである。この範囲であれば、得られる熱可塑性樹脂組成物は衝撃強度に優れ、透明性が良好なものとなる。
【００１４】
本発明におけるグラフト共重合体（Ａ）およびビニル系（共）重合体（Ｂ）に用いられる芳香族ビニル系単量体（ｂ）には特に制限はないが、具体例として、スチレン、α−メチルスチレン、オルソメチルスチレン、パラメチルスチレン、パラ−ｔ−ブチルスチレンおよびハロゲン化スチレン等が挙げられ、１種または２種以上用いることができる。なかでも、スチレンおよびα−メチルスチレンが、機械的特性、生産性、経済性などのバランスの点で好ましく、特に好ましくはスチレンである。
【００１５】
本発明におけるグラフト共重合体（Ａ）およびビニル系（共）重合体（Ｂ）に用いるシアン化ビニル系単量体（ｃ）は特に制限はないが、具体例として、アクリロニトリル及びメタクリロニトリル等が挙げられ、１種または２種以上用いることができる。なかでもアクリロニトリルが耐衝撃性の点で好ましい。
【００１６】
本発明におけるグラフト共重合体（Ａ）およびビニル系（共）重合体（Ｂ）に用いられる不飽和カルボン酸アルキルエステル系単量体（ｄ）には特に制限はないが、炭素数１〜６のアルキル基または置換アルキル基を持つアクリル酸エステルおよび／またはメタクリル酸エステルが好適であり、１種または２種以上を用いることができる。具体例として、（メタ）アクリル酸メチル、（メタ）アクリル酸エチル、（メタ）アクリル酸ｎ−プロピル、（メタ）アクリル酸ｎ−ブチル、（メタ）アクリル酸ｔ−ブチル、（メタ）アクリル酸ｎ−ヘキシル、（メタ）アクリル酸シクロヘキシル、（メタ）アクリル酸クロロメチルおよび（メタ）アクリル酸２−クロロエチル等が挙げられ、なかでもメタクリル酸メチルが、機械的特性、生産性、経済性の点で好ましい。
【００１７】
本発明におけるグラフト共重合体（Ａ）およびビニル系（共）重合体（Ｂ）に用いられる共重合可能なその他のビニル系単量体（ｅ）には特に制限はないが、具体例として、Ｎ−メチルマレイミド、Ｎ−シクロヘキシルマレイミド、Ｎ−フェニルマレイミド等のマレイミド化合物、マレイン酸等の不飽和ジカルボン酸、無水マレイン酸等の不飽和ジカルボン酸無水物およびアクリルアミド等の不飽和アミド化合物に代表される共重合可能なビニル化合物等を挙げることができ、これらは単独ないし２種以上を用いることができる。
【００１８】
ゴム質重合体（ａ）とマトリックス樹脂との屈折率の差は、０．０３以下であることが好ましい。ここでいうマトリックス樹脂とは、グラフト共重合体（Ａ）からゴム質重合体（ａ）を除いた、グラフト共重合成分およびビニル系（共）重合体（Ｂ）からなる。ゴム質重合体（ａ）、グラフト共重合成分およびビニル系（共）重合体（Ｂ）の屈折率は、アッベ屈折計を用いて測定する。ゴム質重合体（ａ）、グラフト共重合成分およびビニル系（共）重合体（Ｂ）の相互の屈折率の差が０．０３を越えると、透明性が低下する傾向が招かれる。
【００１９】
グラフト共重合体（Ａ）に用いる単量体組成は、芳香族ビニル系単量体（ｂ）５〜５０重量％、シアン化ビニル系単量体（ｃ）０〜５０重量％、不飽和カルボン酸アルキルエステル系単量体（ｄ）３０〜８０重量％、および共重合可能なその他のビニル系単量体（ｅ）０〜６０重量％からなることが好ましい。より好ましくは、芳香族ビニル系単量体（ｂ）１５〜３５重量％、シアン化ビニル系単量体（ｃ）０〜４０重量％、不飽和カルボン酸アルキルエステル系単量体（ｄ）５０〜８０重量％、および共重合可能なその他のビニル系単量体（ｅ）０〜４０重量％である。
【００２０】
また、グラフト共重合体（Ａ）におけるゴム質重合体（ａ）の含有量は特に制限はないが、２０〜８０重量部が好ましい。２０重量部未満では得られる熱可塑性樹脂組成物の衝撃強度が低下し、８０重量部を越えると溶融粘度が上昇して成形性が悪くなるため好ましくない。さらに好ましくは３５重量部〜６０重量部である。なお、グラフト共重合体（Ａ）に配合された単量体混合物は、そのすべてが、ゴム質重合体（ａ）と結合してグラフト化している必要はなく、単量体混合物の単量体同士で結合し、グラフト化していない重合体として含まれていても良い。しかし、グラフト率は好ましくは、１０〜１００％、特に好ましいのは２０〜５０％である。
【００２１】
本発明におけるビニル系（共）重合体（Ｂ）を構成する芳香族ビニル系単量体（ｂ）、シアン化ビニル系単量体（ｃ）、不飽和カルボン酸アルキルエステル系単量体（ｄ）および必要に応じて共重合可能なその他のビニル系単量体（ｅ）の組成には特に制限はないが、透明性と耐衝撃性とのバランスをとる点で、好ましくは芳香族ビニル系単量体（ｂ）５〜５０重量％、シアン化ビニル系単量体（ｃ）０〜５０重量％、不飽和カルボン酸アルキルエステル系単量体（ｄ）３０〜８０重量％、および共重合可能なその他のビニル系単量体（ｅ）０〜６０重量％である。さらに好ましくは芳香族ビニル系単量体（ｂ）１５〜３５重量％、シアン化ビニル系単量体（ｃ）０〜４０重量％、及び不飽和カルボン酸アルキルエステル系単量体（ｄ）５０〜８０重量％、および共重合可能なその他のビニル系単量体（ｅ）０〜４０重量％である。
【００２２】
本発明におけるビニル系（共）重合体（Ｂ）の還元粘度（ηsp／ｃ）は特に制限はないが、０．１〜０．６ｄｌ／ｇの範囲が好ましい。これ以外の場合には、耐衝撃性が低下し、或いは溶融粘度が上昇して成形性が悪くなりやすい。さらに好ましくは０．３〜０．５ｄｌ／ｇの範囲である。
【００２３】
なお、ビニル系（共）重合体（Ｂ）は複数種類用いることができる。
【００２４】
本発明におけるグラフト共重合体（Ａ）およびビニル系（共）重合体（Ｂ）の製造方法については特に制限はなく、塊状重合、溶液重合、懸濁重合、乳化重合等のいずれでもよい。単量体の仕込方法も特に制限はなく、初期一括仕込み、単量体の一部または全てを連続仕込み、あるいは単量体の一部または全てを分割仕込みのいずれの方法を用いてもよい。
【００２５】
本発明の熱可塑性樹脂（I)を構成するグラフト共重合体（Ａ）とビニル系（共）重合体（Ｂ）との混合比は、グラフト共重合体（Ａ）１０〜６０重量部、ビニル系（共）重合体（Ｂ）４０〜９０重量部の割合である。グラフト共重合体（Ａ）が１０重量部未満もしくはビニル系（共）重合体（Ｂ）が９０重量部を越えると、衝撃強度が低下する。また、グラフト共重合体（Ａ）が６０重量部を越えると溶融粘度が上昇して成形性が悪くなる。好ましくはグラフト共重合体（Ａ）２０〜５０重量部、ビニル系（共）重合体（Ｂ）５０〜８０重量部の割合である。
【００２６】
本発明に用いるポリアミド樹脂（II）としては、例えば、ε−カプロラクタム、ω−ドデカラクタム等のラクタム類の開環重合によって得られるポリアミド、６−アミノカプロ酸、１１−アミノウンデカン酸、１２−アミノドデカン酸等のアミノ酸から導かれるポリアミド、エチレンジアミン、テトラメチレンジアミン、ヘキサメチレンジアミン、ウンデカメチレンジアミン、ドデカメチレンジアミン、２，２，４−トリメチルヘキサメチレンジアミン、１，３−および１，４−ビス（アミノメチル）シクロヘキサン、ビス（４，４−アミノシクロヘキシル）メタン、メタおよびパラキシレンジアミン等の脂肪族、脂環族、芳香族ジアミンと、アジピン酸、スベリン酸、セバシン酸ドテカン二酸、１，３−および１，４−シクロヘキサンジカルボン酸、イソフタル酸、テレフタル酸、ダイマ−酸等の脂肪族、脂環族、芳香族ジカルボン酸とから導かれるポリアミド樹脂、およびこれらの共重合ポリアミド、混合ポリアミド樹脂等が挙げられる。これらのなかでも、ナイロン６（ポリカプロアミド）、ナイロン１１（ポリウンデカンアミド）、ナイロン１２（ポリドテカンアミド）、ナイロン６６（ポリヘキサメチレンアジパミド）、ナイロン６１０およびこれらを主成分とする共重合ポリアミドが好ましく用いられる。上記ポリアミド樹脂は一種または２種以上併用して用いることができる。
【００２７】
ポリアミド樹脂(II）の重合方法は通常公知の溶融重合、固相重合およびこれらを組合せた方法を採用することができる。
【００２８】
ポリアミド樹脂(II）の相対粘度（ポリマ１ｇを９８％濃硫酸１００ｇに溶解し、２５℃で測定したもの）は、１．０〜５．０の範囲であることが好ましく、より好ましくは、１．５〜３．５の範囲である。
【００２９】
ポリアミド樹脂(II）の含有量は、グラフト共重合体（Ａ）およびビニル系共重合体（Ｂ）の合計１００重量部に対し、耐薬品性、剛性および成形加工性とのバランスの点から、１〜２７重量部であることが好ましく、より好ましくは５〜２０重量部である。ポリアミド樹脂(II）の含有量が１重量部未満であると、得られる熱可塑性樹脂組成物の耐薬品性が不十分であり、また、２７重量部を越えると、透明性、剛性および耐熱性が低下する。
【００３０】
本発明におけるポリアミドエラストマー（III）としては、例えば炭素数が６以上のポリアミド形成成分（ａ）、ポリ（アルキレンオキシド）グリコール（ｂ）との反応によるグラフトまたはブロック共重合体が挙げられる。ここで、炭素数が６以上のアミド形成成分（ａ）としては、具体的には、ω−アミノカプロン酸、ω−アミノエナント酸、ω−アミノカプリル酸、ω−アミノペルゴン酸、ω−アミノカプリン酸、１１−アミノウンデカン酸、１２−アミノドデカン酸等のアミノカルボン酸、あるいはカプロラクタム、エナントラクタム、カプリルラクタム、ラウロラクタム等のラクタム、ヘキサメチレンジアミン−アジピン酸塩、ヘキサメチレンジアミン−セバシン酸塩、ヘキサメチレンジアミン−イソフタル酸塩等のナイロン塩が挙げられる。ポリ（アルキレンオキシド）グリコール（ｂ）の例としては、ポリエチレンオキシドグリコール、ポリ（１，２−プロピレンオキシド）グリコール、ポリ（１，３−プロピレンオキシド）グリコール、ポリ（テトラメチレンオキシド）グリコール、ポリ（ヘキサメチレンオキシド）グリコール、エチレンオキシドとプロピレンオキシドのブロックまたはランダム共重合体、エチレンオキシドとテトラヒドロフランのブロックまたはランダム共重合体等が用いられる。ポリ（アルキレンオキシド）グリコールの数平均分子量は、２００〜６０００の範囲であることが、重合性および剛性の点で好ましく、３００〜４０００がより好ましい。また、必要に応じて、（ｂ）成分の両末端をアミノ化またはカルボキシル化してもよい。
【００３１】
本発明のポリアミドエラストマー（III）における炭素数が６以上のポリアミド形成成分（ａ）とポリ（アルキレンオキシド）グリコール成分（ｂ）との結合は、通常エステル結合、アミド結合であるが、特にこれらのみに限定されない。また、ジカルボン酸（ｃ）、ジアミン（ｄ）等の第３成分を両成分の反応成分として用いることも可能であり、この場合のジカルボン酸成分（ｃ）としては、炭素数４〜２０のテレフタル酸、イソフタル酸、フタル酸、ナフタレン−２，７−ジカルボン酸、ジフェニル−４，４’−ジカルボン酸、ジフェノキシエタンジカルボン酸、３−スルホイソフタル酸ナトリウムのような芳香族ジカルボン酸、１，４−シクロヘキサンジカルボン酸、１，２−シクロヘキサンジカルボン酸、ジシクロヘキシル−４，４’−ジカルボン酸のような脂環族ジカルボン酸、コハク酸、シュウ酸、アジピン酸、セバシン酸、ドデカンジ酸のような脂肪族ジカルボン酸が挙げられ、特に１，４−シクロヘキサンジカルボン酸、アジピン酸、セバシン酸、ドデカンジ酸が、重合性、色調、物性の点から好ましい。一方、ジアミン成分（ｄ）としては、芳香族、脂環族、脂肪族のジアミンが用いられ、なかでも脂肪族ジアミンのヘキサメチレンジアミンが、上記同様、重合性、色調、物性の点から好ましい。
【００３２】
ポリアミドエラストマー（III）の重合方法に関しては特に限定されず、例えばアミノカルボン酸またはラクタム（ａ）とジカルボン酸（ｃ）を等モル比で反応させて、両末端がカルボン酸基のポリアミドプレポリマーを作り、これにポリ（アルキレンオキシド）グリコール（ｂ）を真空下に反応させる方法や、上記  （ａ）、（ｂ）、（ｃ）の各化合物を反応槽に仕込み、水の存在下または非存在下に高温で加圧反応させることにより、カルボン酸末端のポリアミドプレポリマーを生成させ、その後、常圧または減圧下で重合を進める方法、あるいは、上記（ａ）、（ｂ）、（ｃ）の化合物を同時に反応槽に仕込、溶融重合した後、高真空下で一挙に重合を進める方法などの公知の方法を採用することができる。
【００３３】
ポリアミドエラストマー（III）の含有量は、ビニル系共重合体（Ａ）およびグラフト共重合体（Ｂ）の合計１００重量部に対し、耐薬品性、帯電防止性、剛性および成形加工性とのバランスの点から３〜２９重量部が好ましく、より好ましくは５〜２０重量部である。ポリアミドエラストマー（III）の含有量が３重量部未満では、得られる熱可塑性樹脂組成物の耐薬品性、帯電防止性が不十分であり、また、２９重量部を超えると剛性および耐熱性が低下する。
【００３４】
また、本発明においてポリアミド樹脂(II）の添加量と、ポリアミドエラストマー（III）の添加量の合計は、ビニル系共重合体（Ａ）およびグラフト共重合体（Ｂ）の合計１００重量部に対し、耐薬品性、帯電防止性、剛性および成形加工性とのバランスの点から、４〜３０重量部とする必要があり、より好ましくは５〜２５重量部である。ポリアミド樹脂(II）とポリアミドエラストマー（III）の添加量の合計が３重量部未満では、得られる熱可塑性樹脂組成物の耐薬品性が不十分であり、また、３０重量部を超えると剛性および耐熱性が低下する。
【００３５】
本発明における変性ビニル系共重合体（IV）とは、２種以上のビニル系単量体を共重合して得られる構造を有し、分子鎖中にカルボキシル基、エポキシ基、アミノ基、アミド基の少なくとも１種の官能基を有するものである。これらの官能基の含有量としては、特に限定はないが、０．１〜２０重量％が好ましく、より好ましくは０．１〜１５重量％である。０．１重量％未満では耐衝撃向上効果が十分でなく、また、２０重量％を越えると変性ビニル系重合体の製造が困難になったり、自己反応によるゲル化が発生することがある。変性ビニル系共重合体（IV）中にカルボキシル基、エポキシ基、アミノ基、アミド基よりなる群から選ばれた少なくとも１種の官能基を導入する方法については、特に制限されないが、通常、上記官能基を有するビニル系単量体を共重合する方法、上記官能基を有する重合開始剤または連鎖移動剤を用いて所定のビニル系単量体を共重合する方法などが例示できる。
【００３６】
上記官能基を有するビニル系単量体、重合開始剤および連鎖移動剤の具体例は以下の通りである。ビニル系単量体の例としては、アクリル酸、メタクリル酸、マレイン酸、無水マレイン酸またはイタコン酸等のカルボキシル基を有する単量体、アクリル酸グリシジル、メタクリル酸グリシジルまたはイタコン酸グリシジル等のエポキシ基を有する単量体、アクリル酸アミノエチル、メタクリル酸エチルアミノプロピル、メタクリル酸フェニルアミノエチル等の（メタ）アクリル酸のアミノアルキルエステル誘導体類、Ｎ−アセチルビニルアミン等のビニルアミン誘導体類、メタアリルアミン等のアリルアミン誘導体またはアミノスチレン等のアミノ基を有する単量体、およびアクリルアミド、Ｎ−メチルメタクリルアミド等のアミド基を有する単量体が挙げられる。
【００３７】
重合開始剤の例としては、γ，γ´−アゾビス（γ−シアノバレイン酸）または過酸化サクシン酸等のカルボキシル基を有する開始剤や、α, α´−アゾビス（γ−アミノ−α, γ−ジバレロニトリル）またはｐ−アミノベンゾイルパーオキサイド等のアミノ基を有する開始剤が挙げられる。
【００３８】
連鎖移動剤の例としては、メルカプトプロピオン、４−メルカプト安息香酸またはチオグリコール酸等のカルボキシル基を有する連鎖移動剤やメルカプトメチルアミン、Ｎ−（β−メルカプトエチル）−Ｎ−メチルアミン、ビス−（４−アミノフェニル）ジスルフィドまたはメルカプトアニリン等のアミノ基を有する連鎖移動剤が挙げられる。
【００３９】
変性ビニル系共重合体（IV）を共重合する際の重合方法については特に制限されないが、懸濁重合、塊状重合、乳化重合、溶液重合等の方法が好ましい。
【００４０】
この変性ビニル系共重合体（IV）の還元粘度は、成形加工性および耐衝撃性の点から、０．２ｄｌ／ｇ〜１．５ｄｌ／ｇの範囲が好ましい。より好ましくは０．４ｄｌ／ｇ〜１．０ｄｌ／ｇの範囲である。変性ビニル共重合体（IV）の還元粘度が０．２ｄｌ／ｇ未満であると、得られる熱可塑性樹脂組成物の耐衝撃性向上効果が十分でないことがあり、また１．５ｄｌ／ｇを超えると成形加工性が低下することがある。
【００４１】
変性ビニル系共重合体（IV）の含有量は、機械的強度と成形加工性とのバランスの点から、０．１〜１５重量部の範囲が好ましく、より好ましくは１．０〜１０重量部の範囲である。変性ビニル系共重合体（IV）の含有量が０．１重量部未満であると、得られる熱可塑性樹脂樹脂組成物の耐衝撃性向上効果が十分発揮されず、１５重量部を超えると、成形加工性が低下する傾向にある。
【００４２】
本発明の熱可塑性樹脂組成物の製造方法に関しては特に制限はなく、熱可塑性樹脂（I）、ポリアミド樹脂（II）、およびポリアミドエラストマー（III）、変性ビニル系共重合体（IV）を、例えばバンバリミキサー、ロール、エクストルーダー、ニーダー等で溶融混練することによって製造することができる。
【００４３】
なお本発明の熱可塑性樹脂組成物には、本発明の目的を損なわない範囲で、各種の熱可塑性樹脂やエラストマー類を配合することにより、成形用樹脂組成物として性能をさらに改良することができる。
【００４４】
また、本発明の熱可塑性樹脂組成物には、必要に応じてヒンダードフェノール系、含硫黄化合物系、含リン有機化合物系等の酸化防止剤、フェノール系、アクリレート系等の熱安定剤、ベンゾトリアゾール系、ベンソフェノン系、サクシレート系等の紫外線吸収剤、有機ニッケル系、ヒンダードアミン系等の光安定剤等の各種安定剤、高級脂肪酸の金属塩類、高級脂肪酸アミド類等の滑剤、フタル酸エステル類、リン酸エステル類等の可塑剤、ハロゲン系、リン系（赤燐、リン酸エステル等）等の難燃剤、三酸化アンチモン、五酸化アンチモン等の難燃助剤、カーボンブラック、顔料および染料等を添加することもできる。
【００４５】
さらに、本発明の熱可塑性樹脂組成物には、各種の補強剤や充填剤を添加することもできる。
【００４６】
本発明の熱可塑性樹脂組成物は、東洋精機（株）製直読ヘイズメーターを使用して測定した角板（厚さ３ｍｍ）のヘイズ値が３０％以下であることが好ましい。ヘイズ値がこの範囲にあれば、本発明の熱可塑性樹脂組成物からなる成形品内部の視認性が良好となる。
【００４７】
上記によって得られた透明性、耐薬品性および色調安定性に優れる熱可塑性樹脂組成物は、射出成形、押出成形、ブロー成形、真空成形、圧縮成形および、ガスアシスト成形等の現在熱可塑性樹脂の成形に用いられる公知の方法によって成形することができ、特に制限されるものではない。
【００４８】
本発明の熱可塑性樹脂組成物は耐衝撃性、耐熱性、成形時の流動性、透明性、抗菌性に優れた特徴を生かして、ＯＡ機器、家電機器などのハウジングおよびそれらの部品類に適している。
【実施例】
【００４９】
以下、本発明を実施例および比較例にて詳細に説明するが、これをもって本発明を制限するものではない。なお、実施例および比較例中、特にことわりのない限り「部」または「％」で表示したものは、すべて重量比率を表わしたものである。熱可塑性樹脂組成物の特性評価方法について下記する。
【００５０】
（１）屈折率
測定するサンプルに１−ブロモナフタレンを少量滴下し、アッベ屈折計を用いて以下の条件で屈折率を測定した。
【００５１】
光  源  ：ナトリウムランプＤ線
測定温度：２０℃。
【００５２】
（２）重量平均ゴム粒子径
「ラバーエイジ第８８巻４８４頁〜４９０頁（Ｒｕｂｂｅｒ  Ａｇｅ  Ｖｏｌ．８８  ｐ．４８４〜４９０（１９６０）ｂｙ  Ｅ．Ｓｃｈｍｉｄｔ，  Ｐ．Ｈ．Ｂｉｄｄｉｓｏｎ）」記載のアルギン酸ナトリウム法によって求める。すなわち、アルギン酸ナトリウムの濃度によりクリーム化するポリブタジエン粒子径が異なることを利用して、クリーム化した重量割合とアルギン酸ナトリウム濃度の累積重量分率より累積重量分率５０％の粒子径を求める。
【００５３】
（３）グラフト率
グラフト共重合体所定量（ｍ）にアセトンを加え、３時間還流し、この溶液を８８００ｒ／ｍｉｎ（１００００Ｇ）で４０分間遠心分離後、不溶分を濾取し、この不溶分を６０℃で５時間減圧乾燥し、重量（ｎ）を測定した。グラフト率は、下記式より算出した。グラフト率（％）＝｛［（ｎ）−（ｍ）×Ｌ］／［（ｍ）×Ｌ］｝×１００
ここで、Ｌはグラフト共重合体のゴム含有量である。
【００５４】
（４）還元粘度ηｓｐ／ｃ
サンプル１ｇにアセトン２００ｍｌを加え、３時間還流し、この溶液を８８００ｒ／ｍｉｎ（１００００Ｇ）で４０分間遠心分離した後、不溶分を濾過する。濾液をロータリーエバポレーターで濃縮し、析出物（アセトン可溶分）を６０℃で５時間減圧乾燥後、０．４ｇ／１００ｍｌ（メチルエチルケトン、３０℃）に調整し、ウベローデ粘度計を用いηｓｐ／ｃを測定した。
【００５５】
（５）曲げ弾性率
ＡＳＴＭ  Ｄ７９０（２３℃）に準拠して測定した。
【００５６】
（６）アイゾット衝撃強度
ＡＳＴＭ  Ｄ２５６に準拠して（１２．７ｍｍノッチ付き、２３℃）測定した。
【００５７】
（７）メルトフローレート
ＩＳＯ  １１３３（２２０℃、９８Ｎ荷重）に準じて測定した。
【００５８】
（８）透明性（ヘイズ値）
東洋精機（株）製直読ヘイズメーターを使用して角板（厚さ３ｍｍ）のヘイズ値［％］を測定した。ヘイズ値が低いほど透明性に優れた樹脂である。
【００５９】
（９）耐薬品性
試験片（１２７×１２．７×１ｍｍｔ）を、図１に示した１／４楕円治具に沿わして固定した後、対象薬品１０ｇを均一に塗布し、２３℃環境下で２４時間放置後、クレーズおよびクラックの発生有無を確認し、下記数式により臨界歪みε（％）を算出し、その値が０．５％未満のものをバツ、０．５〜１．０％のものを三角、１．０〜２．０％のものを丸、２．０％を越えるものを二重丸とし、二重丸と丸を合格とした。
【００６０】
【数１】
2005187729.tif 000002
【００６１】
式中、ε： 臨界歪み    （％）
ａ： 治具の長軸  （ｍｍ）
ｂ： 治具の短軸  （ｍｍ）
ｔ： 試験片の厚み（ｍｍ）
Ｘ： クラック発生点の長方向長さ（ｍｍ）である。
【００６２】
（１０）帯電圧（静電気消散性能）、帯電圧減衰半減期
８０℃熱風乾燥忌中で３時間乾燥した樹脂組成物のペレットを、シリンダー温度２５０℃に設定した東芝（株）製ＩＳ−５０Ａ成形機内に充填し、射出成形により得た角板成形品（４０ｍｍ（Ｗ）×５０ｍｍ（Ｌ）×３ｍｍ（ｔ））にてスタティックオネストメーター（宍戸製）で測定した。成形品と印加電極の距離を１５ｍｍ、検出電極との距離を１０ｍｍとし、８ｋＶの電圧を１分間印加し、その時の帯電圧を読みとった。帯電圧減衰半減期は、印加を止め、帯電圧が半減するまでの時間を読みとった。帯電圧が低く、かつ帯電圧減衰半減期が短いほど静電気消散性能に優れていると言える。
【００６３】
[参考例１]グラフト共重合体（Ａ）の製造方法
ポリブタジエン（重量平均粒子径０．２μｍ、屈折率１．５２）  ５０重量部
（固形分換算）
オレイン酸カリウム                                        ０．５重量部
ブドウ糖                                                  ０．５重量部
ピロリン酸ナトリウム                                      ０．５重量部
硫酸第一鉄                                            ０．００５重量部
脱イオン水                                                １２０重量部
以上の物質を重合容器に仕込み、撹拌しながら６５℃に昇温した。内温が６５℃に達した時点を重合開始として、メタクリル酸メチル７０部、スチレン２５部、アクリロニトリル５部、ｔ−ドデシルメルカプタン０．３部からなる混合物５０重量部を５時間かけて連続滴下した。並行してクメンハイドロパーオキサイド０．２５部、オレイン酸カリウム２．５部および純水２５部からなる水溶液を、７時間で連続滴下し反応を完結させた。得られたグラフト共重合体ラテックスを硫酸で凝固し、苛性ソ−ダで中和後、洗浄、濾過、乾燥してグラフト共重合体Ａ−１を得た。このグラフト共重合体Ａ−１のグラフト率は４５％、還元粘度ηｓｐ／ｃは０．２７ｄｌ／ｇ、グラフト成分の屈折率は１．５２であった。
【００６４】
[参考例２]ビニル系（共）重合体（Ｂ）の製造方法
容量が２０Ｌで、バッフルおよびファウドラ型攪拌翼を備えたステンレス製オートクレーブに、メタクリル酸メチル／アクリルアミド共重合体（特公昭４５−２４１５１号公報記載）０．０５部をイオン交換水１６５部に溶解した溶液を４００ｒｐｍで攪拌し、系内を窒素ガスで置換した。次に下記混合物質を反応系を攪拌しながら添加し、６０℃に昇温し重合を開始した。
メタクリル酸メチル                                          ７０重量部
スチレン                                                    ２５重量部
アクリロニトリル                                              ５重量部
ｔ−ドデシルメルカプタン                                  ０．２重量部
２，２’−アゾビスイソブチロニトリル                      ０．４重量部
１５分かけて反応温度を６５℃まで昇温したのち、５０分かけて１００℃まで昇温した。以降、通常の方法に従い、反応系の冷却、ポリマーの分離、洗浄、乾燥を行ない、ビニル系（共）重合体Ｂ−１を得た。このビニル系（共）重合体Ｂ−１の還元粘度ηｓｐ／ｃは０．３６ｄｌ／ｇ、屈折率は１．５２であった。
【００６５】
[参考例３]ポリアミド樹脂（II）
＜II−１＞  “アミラン”ＣＭ１０１０（ナイロン６）          （東レ社製）
＜II−２＞  “アミラン”Ｅ３１００  （ナイロン６６）        （東レ社製）
＜II−３＞  “アミラン”Ｍ８０１０  （ナイロン共重合タイプ）（東レ社製）
＜II−４＞  “アミラン”ＣＭ１００１（ナイロン６）          （東レ社製）
[参考例４]ポリアミドエラストマー（III）
カプロラクタム４０．０部、数平均分子量１０００のポリエチレングリコール５３．１部およびテレフタル酸９．２部を“イルガノックス１０９８”（酸化防止剤）０．2部および三酸化アンチモン触媒０．１部とともにヘリカルリボン撹拌翼を備えた反応容器に仕込み、窒素置換して２６０℃で１時間加熱撹拌して透明な均一溶液とした後、２６０℃、０．５ｍｍＨｇ以下の条件で４時間重合し、粘調で透明なポリマーを得た。得られたポリマーをストランド状に吐出させ、カットしてペレット上のポリエーテルエステルアミト゜III−１を得た。
【００６６】
[参考例５]変性ビニル系共重合体（IV）
スチレン７０部、アクリロニトリル２５部、メタクリル酸５部を懸濁重合して、ビーズ状の変性ビニル系共重合体IV−１を得た。該変性ビニル系共重合体の還元粘度は０．５５ｄｌ／ｇであった。
【００６７】
[実施例１〜８]
参考例で示したグラフト共重合体（Ａ）、ビニル系（共）重合体（Ｂ）、ポリアミド樹脂(II）、ポリアミドエラストマー（III）および変性ビニル系共重合体（IV）を表１に示した配合比で混合し、ベント付４０mm単軸押出機で溶融混練、押出しを行うことによって、ペレット状の透明性、耐薬品性および色調安定性に優れる熱可塑性樹脂組成物を製造した。次いで射出成形機により、シリンダー温度２３０℃、金型温度６０℃で試験片を成形し、上記条件で物性を測定し、得られた測定結果を表１に示した。
【００６８】
【表１】
2005187729.tif 000003
【００６９】
[比較例１〜７]
参考例で示したグラフト共重合体（Ａ）、ビニル系（共）重合体（Ｂ）、ポリアミド樹脂（II）、ポリアミドエラストマー（III）および変性ビニル系共重合体（IV）を表１に示した配合比で混合し、実施例と同様の方法で各物性を測定し、測定結果を表１に併せて示した。
【００７０】
表１の結果から次のことが明らかである。本発明の熱可塑性樹脂組成物（実施例１〜８）はいずれも透明性（ヘイズ値）、耐薬品性、帯電防止性、色調安定性、成形加工性および機械特性が均衡して優れる。
【００７１】
ビニル系（共）重合体（Ｂ）の配合量が９０重量部を越えるもの（比較例１）は耐衝撃性が劣り好ましくない。
【００７２】
一方、グラフト共重合体（Ａ）の配合量が６０重量部を越えるもの（比較例２）は成形加工性に劣り好ましくない。
【００７３】
ポリアミド樹脂（II）の添加量が１重量部未満のもの（比較例３）は耐薬品性に劣り好ましくない。
【００７４】
ポリアミドエラストマー（III）の添加量が３重量部未満のもの（比較例４）は耐薬品性および帯電防止性に劣り好ましくない。
【００７５】
ポリアミド樹脂(II）とポリアミドエラストマー（III）の合計の添加量が３０重量部を超えるもの（比較例５）は、剛性、透明性に劣り好ましくない。
【００７６】
変性ビニル系共重合体（IV）の添加量が０．１重量部未満のもの（比較例６）は耐衝撃性に劣り、１５重量部を越えるもの（比較例７）は成形加工性、透明性に劣り好ましくない。
【産業上の利用可能性】
【００７７】
本発明の透明性、耐薬品性および色調安定性に優れる熱可塑性樹脂組成物は、射出成形、押出成形、ブロー成形、真空成形、圧縮成形および、ガスアシスト成形等の現在熱可塑性樹脂の成形に用いられる公知の方法によって成形することができ、得られる成形品は、その優れた特徴を生かして、ＯＡ機器、家電機器などのハウジングおよびそれらの部品類に適している。
【図面の簡単な説明】
【００７８】
【図１】耐薬品性の評価に使用する１／４楕円治具の斜視説明図である。
【符号の説明】
【００７９】
１：試験片（127×12.7×1.5ｍｍｔ）
２：薬液
３：クラック
Ｘ：クラック発生箇所からの距離
【図１】
2005187729.tif 000004